(57)【要約】【課題】搬送性を低下させることなく、スパイク痕の発生を防止することができるシール型熱転写受像シートを提供すること。【解決手段】裏側基材層１を含む離型シート部１０と、離型シート部の表面から粘着剤層２１、断熱性を有する層を含む表側基材層２２、受容層２３がこの順で積層されたシール基材部２０とを有し、離型シート部からシール基材部が剥離可能に設けられたシール型熱転写受像シートであって、裏側基材層は単層構成、又は２以上の層が積層されてなる積層構成を呈し、（Ａ）：裏側基材層が単層構成を呈する場合には、当該単層構成の裏側基材層の厚みが５０μｍ以上であり、比重が０．７ｇ／ｃｍ3以上１．３ｇ／ｃｍ3以下であり、（Ｂ）：裏側基材層が積層構成を呈する場合には、２以上の層のうち前記シール基材部から最も遠くに位置する層の厚みが３０μｍ以上であり、比重が０．７ｇ／ｃｍ3以上１．３ｇ／ｃｍ3以下であり、かつ積層構成を呈する裏側基材層全体の厚みが５０μｍ以上である。【選択図】図１
2015033787.tif 000002
【特許請求の範囲】
【請求項１】
裏側基材層を含む離型シート部と、前記離型シート部の表面から粘着剤層、断熱性を有する層を含む表側基材層、受容層がこの順で積層されたシール基材部とを有し、前記離型シート部から前記シール基材部が剥離可能に設けられたシール型熱転写受像シートであって、
前記裏側基材層は単層構成、又は２以上の層が積層されてなる積層構成を呈し、
（Ａ）：前記裏側基材層が単層構成を呈する場合には、当該単層構成の裏側基材層の厚みが５０μｍ以上であり、比重が０．７ｇ／ｃｍ3以上１．３ｇ／ｃｍ3以下であり、
（Ｂ）：前記裏側基材層が積層構成を呈する場合には、前記２以上の層のうち前記シール基材部から最も遠くに位置する層の厚みが３０μｍ以上であり、比重が０．７ｇ／ｃｍ3以上１．３ｇ／ｃｍ3以下であり、かつ積層構成を呈する裏側基材層全体の厚みが５０μｍ以上であることを特徴とするシール型熱転写シート。
【発明の詳細な説明】
【技術分野】
【０００１】
本発明は、シール型熱転写受像シートに関する。
【背景技術】
【０００２】
透明性に優れ、中間色の再現性や階調性が高く、従来のフルカラー写真画像と同等の高品質画像が簡易に形成できる点から、昇華転写方式を用いて被転写体上に熱転写画像を形成することが広く行われている。被転写体上に熱転写画像が形成された印画物としては、デジタル写真や、身分証明書、運転免許証、会員証等多く分野で使用されているＩＤカードがある。
【０００３】
昇華転写方式による熱転写画像の形成には、基材の一方の面に染料層が設けられた熱転写シートと、被転写体、例えば、他の基材の一方の面に受容層が設けられた熱転写受像シートが使用される。そして、熱転写受像シートの受容層と、熱転写シートの染料層とを重ね合わせ、サーマルヘッドにより、熱転写シートの背面側から熱を印加して染料層の染料を、受容層上に移行させることにより、受容層に熱転写画像が形成された印画物が得られる。このような昇華転写方式によれば、熱転写シートに印加するエネルギー量によって染料の移行量を制御出来るため濃度階調が可能であることから、画像が非常に鮮明であり、且つ透明性、中間調の色再現性、階調性に優れフルカラー写真画像に匹敵する高品質の印画物を形成することができる。
【０００４】
近時、特許文献１に提案されているように、離型シートの表面に、粘着剤層、基材層、受容層が積層されてなるシール部が、当該離型シートから剥離可能に設けられた熱転写受像シートが知られている。この熱転写受像シートによれば、受容層に所望の画像を形成した後に、離型シートからシール部を剥離して、画像が形成された受容層を、粘着剤層を用いて任意の対象物に貼着することができ、従来の熱転写受像シートと比較して、使用形態の幅を広げることができる点で注目が高まりつつある。なお、この熱転写受像シートは、その使用形態からシール型熱転写受像シートと称される場合もある。
【０００５】
上記シール型熱転写受像シートを用いた画像形成時において、シール型熱転写受像シートはプリンタが有する搬送ローラ等によって画像形成位置に搬送され、また、画像形成後のシール型熱転写受像シートは、同じく搬送ローラ等によってプリンタから排出される。ここで、画像形成時におけるシール型熱転写受像シートの搬送性が悪い、具体的には、シール型熱転写受像シートが画像形成位置に正確に搬送されなかった場合には、画像の位置ずれが発生し画像品質の低下を引き起こす。したがって、シール型熱転写受像シートの受容層に形成される画像の品質を向上させるためには、画像形成位置に搬送されるシール型熱転写受像シートの搬送性を向上させることが重要である。
【０００６】
現在主流のプリンタは、熱転写受像シートの搬送方向下流に、一対の搬送ローラ、例えば、ピンチローラ、及びキャプスタンローラを有し、ピンチローラと、キャプスタンローラとによって熱転写受像シートを挟みこんで回転させる機構を備え、当該回転によって、熱転写受像シートを画像形成位置に搬送させている（例えば、特許文献２）。ピンチローラは、熱転写受像シートの表面側である受容層と当接されるローラであり、ピンチローラとしては、その表面が平滑なローラや、表面が凹凸形状を呈するローラが知られている。前者のピンチローラでは、ピンチローラ全体を受容層に当接させて押圧することで、一方、後者のピンチローラでは、凹凸形状の凸部を受容層に当接させて押圧することで、受容層とピンチローラとのグリップ性を高めている。キャプスタンローラは、熱転写受像シートの裏面側と当接されるローラであり、通常、キャプスタンローラの表面には微細な突起であるスパイクが多数設けられている。このスパイクは、ピンチローラからの押圧を受けて、熱転写受像シートの裏面に食い込む構成をとり、これにより熱転写受像シートのずれを防止している。また、画像形成後の熱転写受像シートは、上記搬送ローラと同様の構成を有する一対の排出ローラによって排出トレイ側に搬送され、排出トレイより排出される。但し、画像形成後の排出ローラについては、印画時の搬送負荷が印画時と比較して小さいため、一対の排出ローラに凹凸形状や突起などの加工がされていない場合もある。
【０００７】
従来の熱転写受像シートと同様、シール型熱転写受像シートについても画像形成時における搬送性の向上が求められている。搬送性の向上を図るためには、シール型熱転写受像シートの受容層を押圧するピンチローラの圧力を高めグリップ性を高くすることが好ましい。具体的には、シール型熱転写受像シートの離型シートを押圧するキャプスタンローラの圧力を高め、キャプスタンローラが有するスパイクを離型シートに十分に食い込ませることが好ましい。ここで、搬送性を向上させるべく、上記のように、シール型熱転写受像シートの離型シート部を押圧するキャプスタンローの圧力を高めて、キャプスタンローラが有するスパイクを高い圧力で離型シート部に食い込ませた場合には、スパイクの押し上げによってシール型熱転写受像シートの受容層の表面にスパイク痕が発生し、画像品質の低下を引き起こす。
【０００８】
上記受容層表面に生じ得るスパイク痕の発生を防止するためには、シール型熱転写受像シートを押圧するピンチローラの圧力を下げる必要がある。しかしながら、シール型熱転写受像シートを押圧するピンチローラの圧力を下げた場合には、シール型熱転写受像シートの離型シートにキャプスタンローラのスパイクを十分に食い込ませることができず、スパイク痕の発生が防止できる一方で、搬送性は低下する。また、スパイク痕の発生を考慮せずに、シール型熱転写受像シートを押圧するピンチローラの圧力を上げた場合であっても、離型シートにスパイクを食い込ませたときに、当該離型シート内においてスパイクが十分に固定保持されていない場合、すなわち離型シート内におけるスパイクの固定保持力が低い場合には、搬送性を向上させることができない。現在のところ、スパイク痕の発生と、スパイク痕を食い込ませたときの固定保持力の改善を目的としたシール型熱転写受像シートについて提案はされていない。
【先行技術文献】
【特許文献】
【０００９】
【特許文献１】特開２００２−２１２７号公報
【特許文献２】特開２０１２−１４４００５号公報
【発明の概要】
【発明が解決しようとする課題】
【００１０】
本発明はこのような状況においてなされたものであり、搬送性を低下させることなく、スパイク痕の発生を防止することができるシール型熱転写受像シートを提供することを主たる課題とする。
【課題を解決するための手段】
【００１１】
上記課題を解決するための本発明は、裏側基材層を含む離型シート部と、前記離型シート部の表面から粘着剤層、断熱性を有する層を含む表側基材層、受容層がこの順で積層されたシール基材部とを有し、前記離型シート部から前記シール基材部が剥離可能に設けられたシール型熱転写受像シートであって、前記裏側基材層は単層構成、又は２以上の層が積層されてなる積層構成を呈し、（Ａ）：前記裏側基材層が単層構成を呈する場合には、当該単層構成の裏側基材層の厚みが５０μｍ以上であり、比重が０．７ｇ／ｃｍ3以上１．３ｇ／ｃｍ3以下であり、（Ｂ）：前記裏側基材層が積層構成を呈する場合には、前記２以上の層のうち前記シール基材部から最も遠くに位置する層の厚みが３０μｍ以上であり、比重が０．７ｇ／ｃｍ3以上１．３ｇ／ｃｍ3以下であり、かつ積層構成を呈する裏側基材層全体の厚みが５０μｍ以上であることを特徴とする。
【発明の効果】
【００１２】
本発明のシール型熱転写受像シートによれば、画像形成時における搬送性を低下させることなく、スパイク痕の発生を防止することができる。特には、プリンタの高速化に対応すべくシール型熱転写受像シートを押圧するプリンタのローラ圧力を上げた場合であっても、搬送性を低下させることなく、スパイク痕の発生を防止することができる。
【図面の簡単な説明】
【００１３】
【図１】本発明のシール型熱転写受像シートの一例を示す概略断面図である。
【図２】本発明のシール型熱転写受像シートの一例を示す概略断面図である。
【発明を実施するための形態】
【００１４】
図１、図２に示すように、本発明のシール型熱転写受像シート１００は、離型シート部１０と、シール基材部２０とを有し、シール基材部２０は、離型シート部１０から剥離可能に設けられている。図１、図２は、本発明のシール型熱転写受像シート１００の一例を示す概略断面図である。離型シート部１０は、裏側基材層１を含んでおり、図１に示す形態では、裏側基材層１は単層構成を呈している。また、図２に示す形態では、裏側基材層１は、２以上の層が積層されてなる（図２に示す形態では裏側基材層１Ａ、裏側基材層１Ｂが接着層を介して積層されてなる）積層構成を呈している。離型シート部１０は、裏側基材層１のみから構成されていてもよく（図示しない）、図１、図２に示すように、裏側基材層１以外の任意の層を含んでいてもよい。図示する形態では、離型シート部１０は、離型層７、裏側基材層１、裏面層５が積層されてなる積層構成を呈している。
【００１５】
シール基材部２０は、離型シート部１０の裏側基材層１の表面から（図１、図２に示す形態では、離型シート部１０の離型層７の表面から）、粘着剤層２１、表側基材層２２、受容層２３がこの順で積層された積層構成を呈している。離型シート部１０における裏側基材層１、及びシール基材部２０における粘着剤層２１、表側基材層２２、受容層２３は、本発明のシール型熱転写受像シート１００における必須の構成である。図示する形態では、表側基材層２２と受容層２３との間に、任意のプライマー層２７が設けられている。
【００１６】
図示する形態では、表側基材層２２は、シール基材部２０において支持体として機能する層２２Ａ（以下、基材２２Ａと言う場合がある。）と、断熱性を有する層２２Ｂ（以下、断熱層２２Ｂと言う場合がある。）が接着層２５を介して積層されてなる積層構成を呈している。なお、表側基材層２２は、図示する形態に限定されるものではなく、断熱層２２Ｂに支持体としての機能を付与し、表側基材層２２を断熱層２２Ｂのみからなる単層構成とすることもできる（図示しない）。また、表側基材層２２が積層構成を呈する場合において、当該積層構成の表側基材層２２には、支持体として機能する層２２Ａや、断熱性を有する層２２Ｂが複数存在していていもよい。なお、支持体として機能する層２２Ａと断熱性を有する層２２Ｂとが、プライマー層や、接着剤層を介して積層されている場合には、当該プライマー層、接着剤層も表側基材層２２に含まれる。
【００１７】
シール基材部２０を構成する粘着剤層２１は、シール基材部２０の最下層に位置する層であり、当該粘着剤層２１の一方の面側には、表側基材層２２、受容層２３がこの順で積層されている。受容層２３は、シール基材部２０の最表面に位置する層である。したがって、本願明細書において、シール基材部２０と言う場合には、粘着剤層２１、表側基材層２２、及び受容層２３とを含み、さらに当該粘着剤層２１と受容層２３との間に任意に設けられる全ての層を含む積層体を意味する。また、本願明細書において、離型シート部１０と言う場合には、粘着剤層２１の他方の面側に設けられている全ての層の積層体、或いは、必須の層である単層、或いは積層構成の裏側基材層１のみからなる層を意味する。したがって、図１、図２に示す形態では、離型層７、裏側基材１、裏面層５の積層体が離型シート部１０となり、粘着剤層２１、表側基材層２２、プライマー層２７、受容層２３の積層体がシール基材部２０となる。
【００１８】
＜＜離型シート部＞＞
図１、図２に示す形態のシール型熱転写受像シート１００では、裏側基材層１の一方の面に任意の離型層７が設けられ、裏側基材層１の他方の面に任意の裏面層５が設けられ、離型シート部１０は、シール基材部２０側から、離型層７、裏側基材層１、裏面層５がこの順で積層されてなる積層構成を呈している。なお、離型層７、裏面層５は、離型シート部１０における任意の構成である。裏側基材層１は、１つの層のみからなる単層構成を呈するものであってもよく、２つ以上の層が積層されてなる積層構成を呈するものであってもよい。図１に示す形態では、裏側基材層１は単層構成を呈しており、図２に示す形態では、裏側基材層１は、シール基材部２０側から裏側基材層１Ｂ、裏側基材層１Ａがこの順で積層されてなる積層構成を呈している。なお、図２では、裏側基材層１Ｂ、裏側基材層１Ａが積層された構成を示しているが、この形態に限定されるものではなく、さらに別の裏側基材層が積層された構成をとることもできる。
【００１９】
本発明のシール型熱転写受像シート１００は、プリンタを用いた受容層への画像形成時においてシール型熱転写受像シートを画像形成位置に正確に搬送することができ、かつ、画像形成後のシール型熱転写受像シート１００において受容層の表面に生じ得るスパイク痕の発生を防止することを目的とし、裏側基材層１が以下で説明する特徴を有している。以下、本発明のシール型熱転写受像シートと組合せて用いられる一般的なプリンタについて説明し、次いで、離型シート部１０の裏側基材層１について、当該裏側基材層１が１つの層のみからなる単層構成を呈する場合と、２以上の層が積層されてなる積層構成を呈する場合にわけて具体的に説明する。
【００２０】
本発明のシール型熱転写受像シート１００と組合せて用いられる一般的なプリンタは、シール型熱転写受像シートの搬送方向下流に、一対の搬送ローラ、例えば、ピンチローラ、及びキャプスタンローラを有し、ピンチローラと、キャプスタンローラとによってシール型熱転写受像シート１００を挟みこんで回転させる機構を備え、当該回転によって、熱転写受像シートを画像形成位置に搬送させている。ピンチローラは、シール型熱転写受像シート１００の表面側である受容層と当接されるローラであり、ピンチローラとしては、その表面が平滑なローラや、表面が凹凸形状を呈するローラが知られている。前者のピンチローラでは、ピンチローラ全体を受容層に当接させて押圧することで、一方、後者のピンチローラでは、凹凸形状の凸部を受容層に当接させて押圧することで、受容層とピンチローラとのグリップ性を高めている。キャプスタンローラは、熱転写受像シートの裏面側と当接されるローラであり、通常、キャプスタンローラの表面には微細な突起であるスパイクが多数設けられている。このスパイクは、ピンチローラからの押圧を受けて、シール型熱転写受像シートの裏面に食い込む構成をとり、これによりシール型熱転写受像シートのずれを防止するものである。
【００２１】
（単層構成の裏側基材層）
第１実施形態の本発明のシール型熱転写受像シートは、離型シート部１０に含まれる裏側基材層１が単層構成を呈しており（図１参照）、当該単層構成の裏側基材層１が以下の条件を満たしている点を特徴とする。
条件１．裏側基材層１の厚みが５０μｍ以上であること。
条件２．裏側基材層１の比重が０．７ｇ／ｃｍ3以上１．３ｇ／ｃｍ3以下であること。
【００２２】
上記特徴１はスパイク痕の発生の防止を主眼とした条件であり、裏側基材層１の厚みを５０μｍ以上とすることで、画像形成後のシール型熱転写受像シート１００の受容層表面に生じ得るスパイク痕の発生を防止せしめている。なお、キャプスタンローラのスパイクを裏側基材層に食い込ませるためには、裏側基材層の厚みは３０μｍ以上であればよいが、単層構成の裏側基材層の厚みが３０μｍ以上５０μｍ未満である場合には、当該裏側基材層によってスパイクによる押し上げを低減させることができず、画像形成後の受容層表面に生じ得るスパイク痕の発生を防止することができない。つまり、本発明の一実施形態では、単層構成の裏側基材層１において、厚みを５０μｍ以上とすることで、画像形成時にスパイクを裏側基材層１に確実に食い込ませることができるとともに、スパイクの押し上げを低減させることで、受容層表面に生じ得るスパイク痕の発生を防止している点にある。特に本発明では、プリンタの高速印画化に対応すべく、搬送速度を速くした場合や、キャプスタンローラからの圧力を上げた場合であっても、スパイク痕の発生を防止しつつ、高速印画時における搬送性を高めることができる。
【００２３】
本願明細書で言う「スパイク痕」とは、画像形成時に裏側基材層に食い込ませたスパイクが、裏側基材層、及びシール基材部側を押し上げ、画像形成後の受容層の表面にスパイクの突起痕が残る現象のことをいう。受容層表面に生じ得るスパイク痕は、受容層上に形成された画像の品質低下を引き起こす。
【００２４】
単層構成の裏側基材層１の厚みは５０μｍ以上であるとの条件を満たせば、その上限の厚みについて特に限定はないが、１００μｍを超える厚みとしてもそれ以上の効果を見込むことができず、過剰スペックとなる。したがって、この点を考慮すると、単層構成の裏側基材層１の厚みは、５０μｍ以上であって、１００μｍ以下であることが好ましい。
【００２５】
ところで、上記条件１を満たす裏側基材層１において、搬送時にスパイクが十分に裏側基材層内に固定保持されていない場合には、シール型熱転写受像シートの搬送性が低下し、形成される画像に位置ずれが生じ、受容層に形成される画像品質の低下を引き起こす。例えば、各色の染料を用いて、受容層に重ね画像を形成する場合において、シール型熱転写受像シートの搬送性が低い場合には、シール型熱転写受像シートを画像形成位置に正確に搬送することができず、各色の染料を正確に重ね合わせた画像を形成することができない。この現象のことを「レジズレ」と言う場合がある。
【００２６】
つまり、シール型熱転写受像シートの搬送性を向上させるためには、裏側基材層に食い込ませたスパイクを、当該裏側基材層内において十分に固定保持することが重要である。換言すれば、裏側基材層内においてスパイクが自由に動いてしまうことを防止することが重要である。この点を考慮した本発明では、上記条件２に示すように、裏側基材層１の比重が０．７ｇ／ｃｍ3以上１．３ｇ／ｃｍ3以下であることを特徴とする。上記条件２を満たす単層構成の裏側基材層１とすることで、裏側基材層１にスパイクを確実に食い込ませることができ、かつ、当該食い込ませたスパイクを裏側基材層１内において強固に固定保持することができる。
【００２７】
なお、単層構成の裏側基材層の比重が低い場合、具体的には、０．７ｇ／ｃｍ3未満である場合には、食い込ませたスパイクを裏側基材層内において十分に保持することができず、裏側基材層内においてスパイクが動いてしまい搬送性が低下する。一方、単層構成の裏側基材層の比重が高い場合、具体的には、１．３ｇ／ｃｍ3を超える場合には、裏側基材層にスパイクを食い込ませること自体が困難となり搬送性が低下する。
【００２８】
裏側基材層の比重は、裏側基材層を適当な大きさに切り取り、切り取られた裏側基材層の体積、及びその質量を求めることで算出することができる。
【００２９】
上記単層構成の裏側基材層１の材料について限定はなく、従来公知の材料を適宜選択して用いることができる。裏側基材層１としては、例えば、ポリエチレンテレフタレート、ポリエチレンナフタレート等の耐熱性の高いポリエステル、ポリプロピレン、ポリカーボネート、酢酸セルロース、ポリエチレン誘導体、ポリアミド、ポリメチルペンテン等のプラスチックの延伸または未延伸フィルムや、上質紙、コート紙、アート紙、キャストコート紙、板紙、エマルジョン含浸紙、合成ゴムラテックス含浸紙、合成樹脂内添紙、セルロース繊維紙等を挙げることができる。
【００３０】
また、単層構成の裏側基材層１として、内部にミクロボイドを有する層を用いることもできる。内部にミクロボイドを有する層の一例としては、内部にミクロボイドを有するポリオレフィン系樹脂層を挙げることができる。ポリオレフィン系樹脂層としては、ポリエチレン、ポリエチレンテレフタレート、ポリエチレンナフタレート等の耐熱性の高いポリエステル、ポリプロピレン、ポリブテン、ポリイソブテン、ポリイソブチレン、ポリブタジエン、ポリイソプレン、エチレン−酢酸ビニル共重合体等のポリオレフィン系樹脂を挙げることができる。中でも、ポリエステル樹脂や、ポリオレフィン樹脂は、比重を上記条件２の範囲に容易に調整することができる点で好ましい材料と言える。
【００３１】
ミクロボイドを有するポリオレフィン系樹脂層としては、以下に示す二つの方法により、内部にミクロボイド（微細空孔）を生じさせることができる。一つは、ポリマー中に無機微粒子を混練し、そのコンパウンドを延伸するときに無機微粒子を核としてミクロボイドを生じさせる方法である。もう一つは、主体とする樹脂に対して非相溶なポリマー（一種類でも複数でも良い）をブレンドしたコンパウンドを作成する。このコンパウンドは微視的にみるとポリマー同士が微細な海島構造を形成している。このコンパウンドを延伸すると海島界面の剥離または、島を形成するポリマーの大きな変形によってミクロボイドが発生するものである。
【００３２】
また、単層構成の裏側基材層のシール基材部と接しない側の面上に、任意の裏面層を設けることもできる。また、単層構成の裏側基材層と任意の裏面層との間に、任意の裏面プライマー層を設けることもできる。これら任意の裏面プライマー層や、裏面層は、裏側基材層を構成しない層である。したがって、当該任意の裏面プライマー層や、裏面層が、上記条件１、２を満たしている必要はない。つまり、単層構成の裏側基材層は、少なくとも上記条件１、２を満たしている層が存在していればよく、シール型熱転写受像シートの最表面に存在している層が、上記条件１、２を満たしていることを意味するものではない。
【００３３】
上記では離型シート部１０に含まれる裏側基材層１が単層構成を呈する場合について説明を行ったが、本発明のシール型熱転写受像シート１００は、離型シート部１０の含まれる裏側基材層１が２つ以上の層が積層されてなる積層構成を呈するものであってもよい。なお、図２に示す形態では、裏側基材層１は、裏側基材層１Ｂ、裏側基材層１Ａが、シール基材部２０側からこの順で積層されてなる積層構成を呈している。なお、積層構成の裏側基材層１は、図２に示す形態に限定されるものではなく、３つ以上の層が積層されていてもよい。
【００３４】
（積層構成の裏側基材層）
第２実施形態の本発明のシール型熱転写受像シートは、離型シート部１０に含まれる裏側基材層１が単層構成を呈しており（図２参照）、当該単層構成の裏側基材層１が以下の条件を満たしている点を特徴とする。
条件Ａ．積層構成を呈する裏側基材層全体の厚みが５０μｍ以上であること
条件Ｂ．２以上の層のうち前記シール基材部から最も遠くに位置する層の厚みが３０μｍ以上であり、比重が０．７ｇ／ｃｍ3以上１．３ｇ／ｃｍ3以下であること。
【００３５】
上記特徴Ａは、第１実施形態のシール型熱転写受像シートの上記条件１と同様に、スパイク痕の発生の防止を主眼とした条件であり、積層構成を呈する裏側基材層１において、当該裏側基材層１全体の厚みを５０μｍ以上とすることで、画像形成後のシール型熱転写受像シート１００の受容層表面に生じ得るスパイク痕の発生を防止せしめている。
【００３６】
上記特徴Ｂは、スパイクを確実に裏側基材層に食い込ませること、及び食い込ませたスパイクを裏側基材層内において十分に固定保持することを主眼とする条件である。具体的には、２つ以上の層が積層されてなる裏側基材層１において、裏側基材層１を構成する２つ以上の層のうち、シール基材部２０から最も遠い位置にある層の厚みが、上記条件Ｂの１つである「３０μｍ以上」との条件を満たすことで、シール基材部２０から最も遠い位置にある層に確実に、スパイクを確実に食い込ませることができる。また、当該シール基材部２０から最も遠い位置にある層の比重が、上記条件Ｂの１つである「０．７ｇ／ｃｍ3以上１．３ｇ／ｃｍ3以下」との条件を満たすことで、食い込ませたスパイクを、裏側基材層を構成する２つ以上の層のうち、シール基材部２０から最も遠い位置にある層内に固定保持することができ、搬送性の低下を防止することができる。例えば、図２に示す構成では、裏側基材層１を構成する層のうち、シール基材部１０から最も遠い位置にある裏側基材層１Ａが、上記条件Ｂを満たしており、裏側基材層１Ａと、裏側基材層１Ｂの合計の厚みが上記条件Ａを満たすことで、搬送性を低下させることなく、スパイク痕の発生を防止することができる。
【００３７】
裏側基材層１を構成する層のうち、シール基材部２０から最も遠い位置にある層は、３０μｍ以上であるとの条件を満たせば、その上限値について特に限定はなく、最終的に、積層構成の裏側基材層１全体の厚みが５０μｍ以上となる範囲で適宜設定することができる。なお、裏側基材層１を構成する層のうち、シール基材部２０から最も遠い位置にある層の厚みが５０μｍ以上となっていてもよい。この場合には、積層構成の裏側基材層１を構成する他の層の厚みにかかわらず、積層構成の裏側基材層１全体の厚みは５０μｍ以上となる。
【００３８】
上記積層構成の裏側基材層１を構成する各層（図２における１Ａ、１Ｂ）の材料について限定はなく、上記単層構成の裏側基材層で説明した材料を適宜選択することができる。なお、裏側基材層を構成する層のうち、シール基材部２０から最も遠い位置にある層が上記条件Ｂを満たすものであれば、積層構成の裏側基材層を構成する各層は、同一の材料であってもよく、異なる材料であってもよい。
【００３９】
また第２実施形態のシール型熱転写受像シート１００では、２つ以上の層から構成される積層構成の裏側基材層において、シール基材部２０から最も遠い位置にある層が上記条件Ｂを満たしていれば、それ以外の層（以下、他の層と言う。）は上記条件Ｂを満たしている必要はない。これは、他の層は、裏側基材層全体の厚みを５０μｍ以上としてスパイク痕の発生を防止するための役割を主として果たし、裏側基材層に食い込ませたスパイクの固定保持力の向上について、他の層は影響を及ぼさないことによる。
【００４０】
また、裏側基材層１を構成する各層間に任意の接着層が設けられていてもよい。図２に示す形態では、裏側基材層１Ａと裏側基材層１Ｂとの間に任意の接着層２５が設けられている。接着層は、接着剤を含んでおり接着機能を有する。接着剤成分としては、例えば、ウレタン系樹脂、α−オレフィン−無水マレイン酸樹脂等のポリオレフィン系樹脂、ポリエステル系樹脂、アクリル系樹脂、エポキシ系樹脂、ウリア系樹脂、メラミン系樹脂、フェノール系樹脂、酢酸ビニル系樹脂、シアノアクリレート系樹脂等を挙げることができる。中でもアクリル系樹脂の反応型のものや、変成したもの等を好ましく使用することができる。また、接着剤は硬化剤を用いて硬化させると、接着力も向上し、耐熱性も上がるため好ましい。硬化剤としては、イソシアネート化合物が一般的であるが、脂肪族アミン、環状脂肪族アミン、芳香族アミン、酸無水物等を使用することができる。
【００４１】
なお、接着層２５が設けられている場合には、当該接着層の厚みも積層構成の裏側基材層１全体の厚みに含まれる。
【００４２】
接着層２５の厚みは、通常、乾燥状態で０．５μｍ〜１０μｍ程度である。接着層の形成は、一般的に行われている塗工手段を用いることができ、例えば、グラビア印刷法、スクリーン印刷法、グラビア版を用いたリバースロールコーティング法等の手段により、塗工し、乾燥することで得ることができる。また、ポリエチレン等を使用した、ＥＣサンドラミネーションを行ってもよい。
【００４３】
（離型層）
図１、図２に示すように裏側基材層１の一方の面（図示する形態では、裏側基材層１の上面側）には、離型シート部１０からのシール基材部２０の剥離性を向上させるための離型層７が設けられていることが好ましい。なお、離型層７は、本発明のシール型熱転写受像シート１００における任意の層であり、離型シート部１０を構成する層である。
【００４４】
離型層７を形成する樹脂としては、例えば、ワックス類、シリコーンワックス、シリコーン樹脂、シリコーン変性樹脂、フッ素樹脂、フッ素変性樹脂、ポリビニルアルコール、アクリル樹脂、熱架橋性エポキシ−アミノ樹脂及び熱架橋性アルキッド−アミノ樹脂等が挙げられる。また、離型層は、１種の樹脂からなるものであってもよく、２種以上の樹脂からなるものであってもよい。また離型層は、離型性樹脂に加えイソシアネート化合物等の架橋剤、錫系触媒、アルミニウム系触媒等の触媒を用いて形成することとしてもよい。
【００４５】
離型層７の厚みは、０．１μｍ〜５μｍ程度が一般的である。離型層の形成方法としては、上記樹脂を適当な溶剤により、溶解または分散させて離型層用塗工液を調製し、これを裏側基材層１上にグラビア印刷法、スクリーン印刷法またはグラビア版を用いたリバースコーティング法等の従来公知の手段により塗布、乾燥して形成することができる。
【００４６】
また、離型層を設けることにかえて、上記裏側基材層１に離型剤を含有させて、裏側基材層１自体に離型性を付与することもできる。具体的には、単層構成を呈する裏側基材層１とする場合には、当該層に離型剤を含有させればよい。また、積層構成を呈する裏側剤層とする場合には、裏側基材層１を構成する層のうち、シール基材部２０から最も近い位置にある層、換言すれば、シール基材部２０と接する層に離型剤を含有させればよい。
【００４７】
離型剤としては、例えば、ポリエチレンワックス、アミドワックス、テフロン（登録商標）パウダー等の固形ワックス類、フッ素系またはリン酸エステル系界面活性剤、シリコーンオイル、反応性シリコーンオイル、硬化型シリコーンオイル等の各種変性シリコーンオイル、および各種シリコーン樹脂などを挙げることができる。
【００４８】
（裏面層）
図１、図２に示すように、裏側基材層１の他方の面上（図示する形態では、裏側基材層１の下面側）には、裏面層５が設けられていることが好ましい。裏面層５を設けることで、上記裏側基材層１による搬送性の向上と相俟って、シール型熱転写受像シート１００の搬送性をさらに向上させることができる。なお、裏面層５は、本発明のシール型熱転写受像シート１００における任意の層であり、離型シート部１０を構成する層である。
【００４９】
裏面層５としては、例えば、アクリル系樹脂、セルロース系樹脂、ポリカーボネート樹脂、ポリビニルアセタール樹脂、ポリビニルアルコール樹脂、ポリビニルブチラール樹脂、ポリアミド樹脂、ポリスチレン系樹脂、ポリエステル系樹脂、ハロゲン化ポリマー等の樹脂中に、添加剤として、ナイロンフィラー、アクリル系フィラー、ポリアミド系フィラー、フッ素系フィラー、ポリエチレンワックス、アミノ酸系粉体等の有機系フィラー、二酸化珪素や金属酸化物等の無機フィラーを加えたもの等を使用することができる。またこれらの樹脂をイソシアネート化合物やキレート化合物等の硬化剤により硬化したものを使用することもできる。裏面層５の厚みは、０．１μｍ〜５μｍ程度が一般的である。
【００５０】
また、上記単層構成の裏側基材層で説明したように、積層構成の裏側基材層のシール基材部と接しない側の面上に、裏面プライマー層や、裏面層等の任意の層を設けることもできる。これら任意の裏面プライマー層や、裏面層は、積層構成の裏側基材層を構成しない層である。したがって、当該任意の裏面プライマー層や、裏面層が、上記条件Ａ、Ｂを満たしている必要はない。つまり、離型シート部に、接着剤層を介して間接的に、或いは直接的に接する２以上の層が存在しており、当該間接的、或いは直接的に接する層の合計の厚みが上記条件Ａを満たし、かつ、上記条件Ａを満たす２以上の層のうち、シール基材部から遠い位置にある層が上記条件Ｂを満たしていればよく、シール型熱転写受像シートの最表面に存在している層が、上記条件Ｂを満たしていることを意味するものではない。
【００５１】
＜＜シール基材部＞＞
上記離型シート部１０上には、当該離型シート部１０から剥離可能なシール基材部２０が設けられている。シール基材部２０は、必須の層として、離型シート部１０側から、粘着剤層２１、表側基材層２２、受容層２３がこの順で積層されてなる積層構成を呈している。
【００５２】
（粘着剤層）
粘着剤層２１の材料について限定はなく、従来公知の溶剤系や水系の粘着剤を用いることができる。粘着剤としては、例えば、酢酸ビニル樹脂、アクリル樹脂、酢酸ビニル−アクリル共重合体、酢酸ビニル−塩化ビニル共重合体、エチレン−酢酸ビニル共重合体、エチレンアクリル酸共重合体、エチレン−アクリル酸エステル共重合体、ポリウレタン樹脂や、天然ゴム、クロロプレンゴム、ニトリルゴムなどが挙げられる。
【００５３】
離型シート部１０からのシール基材部２０の剥離性の向上を考慮すると、粘着剤層２１の粘着力は、離型シート部１０と粘着剤層２１との剥離強度で、ＪＩＳ  Ｚ０２３７準拠の１８０°による剥離方法において、０．９８〜１６．７Ｎの範囲、好ましくは４．９〜１３．７Ｎの範囲にすることが望ましい。したがって、粘着剤層２１の形成にあたっては、剥離強度がこの範囲になるように、材料や塗工量を適宜選択して使用することが好ましい。
【００５４】
粘着剤層２１は、例えば、上記粘着剤を適当な溶媒に溶解或いは分散した粘着剤層用塗工液を、離型シート部１０上に、グラビア印刷法、スクリーン印刷法、グラビア版を用いたリバースロールコーティング印刷法等の公知の手段により、塗布し、乾燥することにより形成することができる。粘着剤層２１の厚みについて特に限定はないが、５μｍ〜１５μｍ程度が好ましい。
【００５５】
（表側基材層）
図１、図２に示すように粘着剤層２１上には、表側基材層２２が設けられている。表側基材層２２は、本発明のシール型熱転写受像シート１００における必須の構成であり、シール基材部２０を構成する層である。
【００５６】
表側基材層２２は、サーマルヘッドから受容層２３に加えられた熱の損失を防止する役割と、粘着剤層２１、及び受容層２３を支持する支持体としての役割を果たす層である。したがって、これらの役割を果たすことができるものであれば、表側基材層２２は、単層構成を呈していてもよく、積層構成を呈していてもよい。以下、表側基材層２２について具体的な例を挙げて説明する。なお、表側基材層２２は、以下の例に限定されるものではなく、熱転写受像シートの分野で「断熱層」、「中空粒子層」、「多孔質層」等と称される従来公知の層を適宜選択して用いることができる。また、これら従来公知の層と、熱転写受像シートの分野で従来公知の基材とを積層してなるものを用いることもできる。
【００５７】
一実施形態の表側基材層２２は、図１、図２に示すように、接着層２５を介して、基材２２Ａと、断熱層２２Ｂが積層されてなる積層構成を呈する。積層構成とすることで、クッション性を向上させることができる。
【００５８】
「基材」
一実施形態の表側基材層２２の基材２２Ａとしては、ポリエチレンテレフタレート、ポリエチレンナフタレート等の耐熱性の高いポリエステル、ポリプロピレン、ポリカーボネート、酢酸セルロース、ポリエチレン誘導体、ポリアミド、ポリメチルペンテン等のプラスチックの延伸または未延伸フィルムや、上質紙、コート紙、アート紙、キャストコート紙、板紙等を挙げることができる。
【００５９】
「断熱層」
一実施形態の断熱層２２Ｂとしては、内部にミクロボイドを有するポリオレフィン系樹脂層を挙げることができる。ポリオレフィン系樹脂層としては、上記離型シート部１０の裏側基材層１において「ミクロボイドを有する層」として説明したものをそのまま用いることができ、ここでの説明は省略する。
【００６０】
上記では、断熱層２２Ｂとしてミクロボイドを有する断熱層を例に挙げて説明を行ったが、この断熱層にかえて、中空粒子を有する断熱層を用いることができる。中空粒子としては、発泡粒子を用いてもよく、非発泡粒子を用いることもできる。また、中空粒子として用いられる発泡粒子は、独立発泡粒子であってもよく、あるいは、連続発泡粒子であってもよい。さらに、中空粒子は、樹脂等から構成される有機系中空粒子であってもよく、ガラス等から構成される無機系中空粒子であってもよい。また、中空粒子は、架橋中空粒子であってもよい。
【００６１】
上記中空粒子を構成する樹脂としては、例えば、スチレンアクリル樹脂、架橋スチレン−アクリル樹脂等のスチレン系樹脂、アクリロニトリル−アクリル樹脂等の（メタ）アクリル系樹脂、フェノール系樹脂、フッ素系樹脂、ポリアミド系樹脂、ポリイミド系樹脂、ポリカーボネート系樹脂、ポリエーテル系樹脂等を挙げることができる。
【００６２】
バインダー樹脂について特に限定はないが、通常、水系溶媒に分散あるいは溶解可能な、水系樹脂が好ましく用いられる。このような水系樹脂としては、例えば、アクリル系ウレタン樹脂等のポリウレタン樹脂、ポリエステル樹脂、ゼラチン、スチレンアクリル酸エステル、ポリビニルアルコール、ポリエチレンオキサイド、ポリビニルピロリドン、プルラン、カルボキシメチルセルロース、ヒドロキシエチルセルロース、デキストラン、デキストリン、ポリアクリル酸及びその塩、寒天、κ−カラギーナン、λ−カラギーナン、ι−カラギーナン、カゼイン、キサンテンガム、ローカストビーンガム、アルギン酸、アラビアゴム、ポリアルキレノキサイド系共重合ポリマー、水溶性ポリビニルブチラール、カルボキシル基やスルホン酸基を有するビニルモノマーの単独重合体や共重合体等を挙げることができる。また、上記樹脂の２種類以上を組み合わせて用いても良い。なお、上記バインダー樹脂として、例えばゼラチン、ポリビニルアルコール、寒天、κ−カラギーナン、λ−カラギーナン、ι−カラギーナン等の材料を用いる場合には、これらバインダー樹脂は、冷却ゲル化機能も発揮し得るため、別途、後述する冷却ゲル化剤を用いことなく良好な多孔質層を形成することができる。
【００６３】
中空粒子を有する断熱層２２Ｂに含まれるバインダー樹脂の量は、用いられる中空粒子の種類などによって適宜決定することができるが、一般的には、断熱層２２Ｂの固形分総量に対する、バインダー樹脂の質量は５質量％〜７０質量％であることが好ましく、１０質量％〜６０質量％であることがより好ましく、１５質量％〜４０質量％であることが特に好ましい。
【００６４】
（接着層）
上記で説明した基材２２Ａと、断熱層２２Ｂとの間には、接着層が設けられていてもよい。任意の接着層２５は、上記積層構成の裏側基材層において説明した接着層をそのまま用いることができここでの詳細な説明は省略する。
【００６５】
上記では、表側基材層２２として、基材２２Ａ、断熱層２２Ｂを積層してなる積層体を例に挙げて説明を行ったが、上記断熱層のみからなる単層構成の表側基材層とすることもできる。
【００６６】
表側基材層２２の厚みについては、特に限定はないが、７０μｍ〜１００μｍ程度であることが好ましい。上記で説明した裏側基材層１の厚みを５０μｍ以上、かつ１００μｍ以下とし、表側基材層２２の厚みを上記好ましい範囲とすることでカールの発生を効果的に防止することができる。
【００６７】
（受容層）
図１、図２に示すように、表側基材層２２上には受容層２３が設けられている。受容層２３は本発明で用いられるシール型熱転写受像シート１００における必須の構成である。受容層２３は、バインダー樹脂を含有している。
【００６８】
＜バインダー樹脂＞
受容層２３に含まれるバインダー樹脂としては、熱転写シートの染料層の染料を受容し易い従来公知の樹脂材料を使用することができる。例えば、ポリプロピレン等のポリオレフィン系樹脂、ポリ塩化ビニルもしくはポリ塩化ビニリデン等のハロゲン化樹脂、ポリ酢酸ビニル、塩化ビニル−酢酸ビニル系共重合体、エチレン−酢酸ビニル共重合体もしくはポリアクリル酸エステル等のビニル系樹脂、ポリエチレンテレフタレートもしくはポリブチレンテレフタレート等のポリエステル樹脂、ポリスチレン系樹脂、ポリアミド系樹脂、エチレンもしくはプロピレン等のオレフィンと他のビニルポリマーとの共重合体系樹脂、アイオノマーもしくはセルロースジアスターゼ等のセルロース系樹脂、ポリカーボネート、アクリル系樹脂等の溶剤系の樹脂を挙げることができる。
【００６９】
また、上記で例示した溶剤系の樹脂にかえて、水溶性樹脂、水溶性高分子、水系樹脂などの水系の樹脂をバインダー樹脂として用いることもできる。水系の樹脂を受容層２３によれば、溶剤系の受容層と比較して、印画濃度の高い画像を形成することができ、また、画像形成後の耐光性や、光沢性を高めることができる。
【００７０】
上記水溶性樹脂、水溶性高分子としてはポリビニルピロリドン樹脂、ポリビニルアルコール樹脂、ゼラチンなどを挙げることができる。水系樹脂としては、塩ビ系樹脂、アクリル系樹脂、ウレタン系樹脂等のエマルジョン、或いはディスパージョンなど溶媒の一部が水で構成されているものを挙げることができる。なお、上記水系樹脂は、例えば、溶剤系樹脂を含む溶液をホモジナイザーなどの方法によって分散し調整することで形成することができる。
【００７１】
また、受容層２３には、熱転写シートとの離型性を向上させるための離型剤を含有させてもよい。離型剤としては、上記離型シート部１０の、裏側基材層１に含有させることができる離型剤として説明したものをそのまま用いることができ、ここでの詳細な説明は省略する。
【００７２】
上記で説明した各種のバインダー樹脂は、受容層２３の固形分総量に対し、５０質量％以上含有されていることが好ましい。特に、水溶性樹脂、水溶性高分子、或いは水系樹脂の含有量を上記範囲内とすることで、形成される画像により高い光沢性を付与することができる。これ以外のバインダー樹脂を用いる場合についても同様である。
【００７３】
受容層２３の形成方法についても特に限定はなく、上記で説明したバインダー樹脂、必要に応じて添加される各種の添加剤を、水または溶剤等の適当な溶媒に溶解または分散させて受容層用塗工液を調製し、これをグラビア印刷法、スクリーン印刷法またはグラビア版を用いたリバースコーティング法等の手段により、表側基材層２２上に塗工、乾燥して形成することができる。
【００７４】
受容層の厚みについても特に限定はないが、１μｍ〜１０μｍ程度が一般的である。
【００７５】
シール型熱転写受像シート１００全体の厚みについて特に限定はなく、本発明のシール型熱転写受像シートと組合せて用いられるプリンタ等に応じて適宜設定することができるが、ハサミ等によるカット性を考慮すると、１７０μｍ以下であることが好ましい。
【００７６】
以上、本発明のシール型熱転写受像シートについて説明したが、本発明のシール型熱転写受像シートは、本発明の趣旨の妨げない範囲で各種の変更が可能である。また、本発明のシール型熱転写受像シートは、長尺シート状のシール型熱転写受像シートであってもよく、ロール状に巻きあげられたシール型熱転写受像シートであってもよい。また、枚葉状のシール型熱転写受像シートであってもよい。また、これ以外の形態を呈していてもよい。
【実施例】
【００７７】
以下に実施例と比較例を挙げて本発明を説明する。なお、文中の「部」は特に断りのない限り質量基準である。
【００７８】
各実施例、及び比較例のシール型熱転写受像シートを形成するにあたり、以下の表側基材層（１−１）、（１−２）、及び裏側基材層（１−１）〜（１−９）を準備した。
「表側基材層（１−１）」
・ミクロボイドを有するポリエチレンテレフタレートフィルム
（Ｋ１２１２  厚み７５μｍ  東洋紡（株））
「表側基材層（１−２）」
・二軸延伸ポリプロピレンフィルム
（ＦＯＳ−ＢＴ  厚み３０μｍ  フタムラ化学（株））
「裏側基材層（１−１）」
・ポリエステル樹脂フィルム
（Ｓ１００−３８  厚み３８μｍ  三菱樹脂（株））
「裏側基材層（１−２）」
・発泡ポリエステルフィルム
（Ｇ１２１２  厚み５０μｍ  東洋紡（株））
「裏側基材層（１−３）」
・発泡ポリエステルフィルム
（Ｇ１２１２  厚み１００μｍ  東洋紡（株））
「裏側基材層（１−４）」
・ミクロボイドを有するポリエチレンテレフタレートフィルム
（Ｇ２３１１  厚み３８μｍ  東洋紡（株））
「裏側基材層（１−５）」
・ポリエチレンテレフタレートフィルム
（Ｅ５００１  厚み１００μｍ  東洋紡（株））
「裏側基材層（１−６）」
・二軸延伸ポリプロピレンフィルム
（ＦＯＳ−ＢＴ  厚み６０μｍ  フタムラ化学（株））
「裏側基材層（１−７）」
・ポリエチレンフィルム
（エルスマート  厚み６０μｍ  三井化学東セロ（株））
「裏側基材層（１−８）」
・無機充填剤含有ポリプロピレン延伸フィルム製の合成紙
（ユポＦＰＧ６０  厚み６０μｍ  王子油化（株））
「裏側基材層（１−９）」
・ミクロボイドを有するポリエチレンテレフタレートフィルム
（Ｐ４２１６  厚み６０μｍ  東洋紡（株））
【００７９】
（実施例１）
上記表側基材層（１−１）と、上記表側基材層（１−２）とを、グラビア印刷法、及びドライラミネーションを用いて積層した積層体を形成し、当該積層体の表側基材層（１−１）上に、下記組成のプライマー層用塗工液を、乾燥時１．０μｍの厚さとなるように塗工しプライマー層を形成した。次いで、プライマー層上に、下記組成の受容層用塗工液を、乾燥時４．０μｍの厚さとなるように塗工し受容層を形成し、表側基材層／プライマー層／受容層がこの順で積層された積層体Ａを得た。
【００８０】
次いで、裏側基材層（１−１）と裏側基材層（１−６）とをグラビア印刷法、及びドライラミネーションを用いて積層した積層構成の裏側基材層を準備し、当該裏側基材層（１−１）上に、下記組成の離型層用塗工液を、乾燥時０．３μｍの厚さとなるように塗工し離型層を形成した。次いで、離型層上に、下記組成の粘着剤層用塗工液を、乾燥時１０．０μｍの厚さとなるように塗工して粘着剤層を形成し、裏側基材層／離型層／粘着剤層がこの順で積層された積層体Ｂを得た。次いで、積層体Ｂの粘着剤層と、積層体Ａの表側基材層とが対向するように、積層体Ａと積層体Ｂとを貼り合せ、裏側基材層／離型層／粘着剤層／表側基材層／プライマー層／受容層がこの順で積層された積層体Ｃを得た。最後に、積層体Ｃの裏側基材層の、離型層非形成面側に下記組成の裏面プライマー層用塗工液を、乾燥時０．５μｍの厚さとなるように塗工し裏面プライマー層を形成した。次いで、裏面プライマー層上に、下記組成の裏面層用塗工液を、乾燥時０．５μｍの厚さとなるように塗工し裏面層を形成した。これにより、裏面層／裏面プライマー層／裏側基材層／離型層／粘着剤層／表側基材層／プライマー層／受容層がこの順で積層されてなる実施例１のシール型熱転写受像シートを得た。裏側基材層全体の厚み、及びシール基材部から最も遠い位置にある裏側基材層の厚み、及び比重を表１に示す。以下の実施例、及び比較例についても同様である。なお、実施例４、５、比較例１、２は、単層構成を呈する裏側基材層であり、表１には、当該単層構成の裏側基材層の厚み、及び比重を示す。
【００８１】
＜プライマー層用塗工液＞
・ウレタン系樹脂                                                          １４部
・酸化チタン                                                              ２８部
・トルエン                                                                １３部
・メチルエチルケトン                                                      ３４部
・イソプロピルアルコール                                                  １１部
【００８２】
＜受容層用塗工液＞
・塩化ビニル−酢酸ビニル共重合体                                          １２部
（＃１０００Ａ  電気化学工業（株））
・エポキシ変性シリコーン                                                ０．８部
（Ｘ−２２−３０００Ｔ  信越化学工業（株））
・アミノ変性シリコーン                                                ０．２４部
（Ｘ−２２−１６６０Ｂ−３  信越化学工業（株））
・トルエン                                                                ３０部
・メチルエチルケトン                                                      ３０部
【００８３】
＜離型層用塗工液＞
・付加重合剤シリコーン                                                  １００部
（ＫＳ８４７Ｈ  信越化学工業（株）
・トルエン                                                              ２００部
【００８４】
＜粘着剤層用塗工液＞
・アクリル共重合体                                                        ４８部
（ＳＫダイン１３１０Ｌ  綜研化学（株））
・エポキシ樹脂                                                        ０．３６部
（硬化剤Ｅ−ＡＸ  綜研化学（株））
・酢酸エチル                                                        ５１．６４部
【００８５】
＜裏面プライマー層用塗工液＞
・ウレタン樹脂                                                          １００部
（ＯＰＴプライマー  昭和インク工業（株））
・イソシアネート系硬化剤                                                    ５部
（ＯＰＴ硬化剤  昭和インク工業（株））
【００８６】
＜裏面層用塗工液＞
・ビニルブチラール樹脂                                                    １０部
（デンカブチラール  ３０００−１  電気化学工業（株））
・二酸化珪素                                                          ０．７５部
（サイリシア３８０  富士シリシア化学（株））
・チタンキレート                                                    ０．１１７部
（ＡＴキレート剤  デンカポリマー（株）
【００８７】
（実施例２）
裏側基材層（１−６）を、裏側基材層（１−７）に変更した以外は、全て実施例１と同様にして実施例２のシール型熱転写受像シートを得た。
【００８８】
（実施例３）
裏側基材層（１−６）を、裏側基材層（１−８）に変更した以外は、全て実施例１と同様にして実施例３のシール型熱転写受像シートを得た。
【００８９】
（実施例４）
裏側基材層（１−１）と裏側基材層（１−６）とが積層されてなる積層構成の裏側基材層にかえて、裏側基材層（１−２）を用いて単層構成の裏側基材層を使用した以外は全て実施例１と同様にして実施例４のシール型熱転写受像シートを得た。
【００９０】
（実施例５）
裏側基材層（１−１）と裏側基材層（１−６）とが積層されてなる積層構成の裏側基材層にかえて、裏側基材層（１−３）を用いて単層構成の裏側基材層を使用した以外は全て実施例１と同様にして実施例５のシール型熱転写受像シートを得た。
【００９１】
（実施例６）
裏側基材層（１−６）を、裏側基材層（１−２）に変更した以外は、全て実施例１と同様にして実施例６のシール型熱転写受像シートを得た。
【００９２】
（実施例７）
裏側基材層（１−６）を、裏側基材層（１−３）に変更した以外は、全て実施例１と同様にして実施例７のシール型熱転写受像シートを得た。
【００９３】
（実施例８）
裏側基材層（１−１）を、裏側基材層（１−２）に変更し、裏側基材層（１−６）を、裏側基材層（１−４）に変更した以外は、全て実施例１と同様にして実施例８のシール型熱転写受像シートを得た。
【００９４】
（比較例１）
裏側基材層（１−１）と裏側基材層（１−６）とが積層されてなる積層構成の裏側基材層にかえて、裏側基材層（１−４）を用いて単層構成の裏側基材層を使用した以外は全て実施例１と同様にして比較例１のシール型熱転写受像シートを得た。
【００９５】
（比較例２）
裏側基材層（１−１）と裏側基材層（１−６）とが積層されてなる積層構成の裏側基材層にかえて、裏側基材層（１−５）を用いて単層構成の裏側基材層を使用した以外は全て実施例１と同様にして比較例２のシール型熱転写受像シートを得た。
【００９６】
（比較例３）
裏側基材層（１−６）を、裏側基材層（１−９）に変更した以外は、全て実施例１と同様にして比較例３のシール型熱転写受像シートを得た。
【００９７】
（スパイク痕評価）
上記で得られた各実施例、及び比較例のシール型熱転写受像シートを、（Ｓ３１９５  シンフォニアテクノロジー（株））プリンタと組合せて、人物画を印画し、シール基材部表面のスパイク痕の状態を目視で確認し、下記の評価基準に基づいてローラ痕評価を行った。評価結果を表１に示す。
「評価基準」
○・・・スパイク痕が極めて薄く、問題ないレベル
×・・・スパイク痕が目立ち、品質が問題となるレベル
【００９８】
（搬送性評価）
上記で得られた各実施例、及び比較例の熱転写受像シートを、（Ｓ３１９５  シンフォニアテクノロジー（株））プリンタと組合せ、５０枚印画を行い、印画物にレジズレが発生しているかを目視で確認し、以下の評価基準に基づいて搬送性評価を行った。評価結果を表１に示す。なお、レジズレとは、重ね画像にズレが生じている現象のことを言う。また、レジズレの発生がないことは、搬送性が良好であることを意味する。
「評価基準」
○・・・印画物にレジズレ発生なし。
△・・・印画物に印画品質を低下させる若干のレジズレが発生。
×・・・印画物に大きなレジズレが発生。
【００９９】
【表１】
2015033787.tif 000003
【０１００】
表１からも明らかなように、裏側基材層を構成する層のうちシール基材部から最も遠い位置にある層が上記条件Ａ、Ｂを満たしている実施例１〜３、６〜８のシール型熱転写受像シート、及び単層構成の裏側基材層が上記条件１、２を満たしている実施例４、５のシール型熱転写受像シートによれば、搬送性を低下させることなく、スパイク痕の発生を防止できていることが確認できた。一方、単層構成の裏側基材層が上記条件２を満たしていない比較例１のシール型熱転写受像シートではスパイク痕が発生した。また、単層構成の裏側基材層が上記条件１を満たしていない比較例２のシール型熱転写受像シートでは搬送性が低下しレジズレが発生した。また、裏側基材層を構成する層のうちシール基材部から最も遠い位置にある層が上記条件Ｂを満たしていない比較例３のシール型熱転写受像では搬送性が低下し大きなレジズレが発生した。この結果からも、本発明のシール型熱転写受像の優位性は明らかとなっている。
【符号の説明】
【０１０１】
１００…シール熱転写受像シート
１０…離型シート部
１…裏側基材層
１Ａ、１Ｂ…積層構成を呈する裏側基材層を構成する層
５…裏面層
７…離型層
２０…シール基材部
２１…粘着剤層
２２…表側基材層
２３…受容層
２５…接着層
２７…プライマー層
【図１】
2015033787.tif 000004
【図２】
2015033787.tif 000005